본 발명 에 있 어서 는 , 알루미늄 합 금괴 를 치 구 에 세워 적재 한 후 용체 차 로 장입 하 여 500 ℃ 이상 , 바람직 하 게 는 530 ℃ ~ 540 ℃ 에서 3 ~ 4 시간 동안 유지 시킴 에 의해 용체 화 처리 를 행한다 . 530 ℃ 미만 , 특히 , 500 ℃ 미만 의 온도 에서 는 Mg - Si 계 석출 물 의 고체 용융 이 불 충분 해져서 충분 한 강도 와 성형 성 을 얻 을 수 없 거나 , 필요 한 강도 와 성형 성 을 얻 기 위해서 매우 장시간 의 열처리 가 필요 해져 공업 적 으로 바람직 하 지 못하 다 . 또한 , 540 ℃ 를 초과 하 는 온도 에서 는 입계 에 집중 한 성분 의 매트릭스 중 으로 의 확산 이 불 충분 한 상태 에서 용융 개시 온도 이상 이 되 기 때문 에 이 부분 이 녹 아 나와 공정 융해 현상 이 발생 하 여 적절 한 고용체 를 형성 할 수 없 어 바람직 하 지 못하 다 .